(57)【要約】【課題】トランスファーコンプレッションモールド法で成形した場合、流動性に優れ、金型汚れが少なく、封止時のワイヤの変形を低減できるとともに、狭小部への充填性が良好なトランスファーコンプレッションモールド法用半導体封止用樹脂組成物、及び該トランスファーコンプレッションモールド法用半導体封止用樹脂組成物を用いて封止された、ワイヤの変形や狭小部への未充填部がなく、高い信頼性を備えた半導体装置を提供する。【解決手段】（Ａ）エポキシ樹脂、（Ｂ）フェノール樹脂硬化剤、（Ｃ）硬化促進剤、及び（Ｄ）球状無機充填材を含有することを特徴とするトランスファーコンプレッションモールド法用半導体封止用樹脂組成物。【選択図】なし【特許請求の範囲】
【請求項１】
（Ａ）エポキシ樹脂、（Ｂ）フェノール樹脂硬化剤、（Ｃ）硬化促進剤、及び（Ｄ）球状無機充填材を含有することを特徴とするトランスファーコンプレッションモールド法用半導体封止用樹脂組成物。
【請求項２】
前記（Ｄ）球状無機充填材の平均粒子径が３〜２５μｍであり、前記（Ｄ）球状無機充填材の含有量が、樹脂組成物全量に対し７０〜９０質量％であることを特徴とする請求項１に記載のトランスファーコンプレッションモールド法用半導体封止用樹脂組成物。
【請求項３】
前記（Ｄ）球状無機充填材全量中に含まれる最大粒子径３２μｍ以上の球状無機充填材が２０質量％未満であることを特徴とする請求項１又は２に記載のトランスファーコンプレッションモールド法用半導体封止用樹脂組成物。
【請求項４】
さらに、（Ｅ）離型剤として、酸無水物骨格を有するポリエチレン系の離型剤を１種類以上含有することを特徴とする請求項１乃至３のいずれか１項に記載のトランスファーコンプレッションモールド法用半導体封止用樹脂組成物。
【請求項５】
前記トランスファーコンプレッションモールド成型法用導体封止用樹脂組成物の１７５℃における溶融粘度が１０Ｐａ・ｓ以下であり、１８０℃における溶融粘度の増粘率が５％以下であることを特徴とする請求項１乃至４のいずれか１項に記載のトランスファーコンプレッションモールド法用半導体封止用樹脂組成物。
【請求項６】
請求項１乃至５のいずれか１項に記載のトランスファーコンプレッションモールド法用半導体封止用樹脂組成物を用いて半導体素子を封止してなることを特徴とする半導体装置。
【請求項７】
前記半導体装置の半導体素子上の封止材の厚みが４０〜１００μｍであることを特徴とする請求項６に記載の半導体装置。
【発明の詳細な説明】
【技術分野】
【０００１】
本発明は、トランスファーコンプレッションモールド法用半導体封止用樹脂組成物及び半導体装置に関する。
【背景技術】
【０００２】
電子機器の高集積化・高機能化・高速化に伴い、電子部品にも小型化・高密度化が進んでいる。半導体装置も小型化・高密度化され、半導体素子のパッケージに対する占有体積も大きくなり、半導体素子を覆う被覆の肉厚は薄くなってきている。特に、指紋センサー用途、およびメモリ用途のパッケージでは、半導体素子上面の被覆厚は１００μｍ以下が要求されている。また、半導体素子の多機能化、大容量化に伴い、チップ面積の増大、多ピン化が進み、さらには電極パッド数の増加によって、パッドピッチ、パッドサイズの縮小化、いわゆる狭パッドピッチ化も進んでいる。
【０００３】
半導体素子の封止法には、トランスファー成形、射出成形、圧縮成形、注型成形とあるが、半導体素子上面の被覆厚を薄くする方法として、トランスファー成形装置に圧縮成形機構を取り込んだ樹脂モールド方法としてＴＣＭ（トランスファーコンプレッションモールド）法がある。この方法は、トランスファー成形する際に、キャビティの容積を十分確保してポットからキャビティへのモールド樹脂の充填を促し、樹脂充填後キャビティ容積を狙い通りの厚さまで圧縮することにより、最終的には、モールド樹脂をキャビティからポット側に押し戻す成形が可能となっている。これにより、トランスファー成形のみで、半導体チップとキャビティ底部との狭い隙間にモールド樹脂が流れ込み、半導体素子上面の被覆厚を薄くすることができる（例えば、特許文献１参照）。
【０００４】
さらに、ワイヤボンディング技術では、半導体素子から引き出すワイヤ長を長くしたり、またはワイヤを細線化したりすることにより狭パッドピッチ化等に対応している。
トランスファーコンプレッションモールド法で成形した場合、樹脂をポットからキャビティ内へ充填し、その後キャビティからポットへ戻るという工程を取る為、トランスファー成形用の半導体封止用樹脂組成物を用いた場合、加熱された金型内では樹脂が経時変化する為、粘度が上昇し、ワイヤボンディングされた配線が破損し、パッケージの信頼性を低下させる可能性が生じる。
【０００５】
一方、ワイヤボンディングされた配線の破損を低減させることができる半導体素子等の電子素子の樹脂封止方法として、いわゆる圧縮成形法が用いられるようになってきている（例えば、特許文献２、及び３参照）。この圧縮成形法においては、金型内に被封止物（例えば、半導体素子等の電子素子が設けられた基板等）を保持し、これに対向させるように粉粒状樹脂組成物を供給し、被封止物と粉粒状樹脂組成物とを圧縮することで樹脂封止が行われる。
【先行技術文献】
【特許文献】
【０００６】
【特許文献１】特開２０１６−１６７５８３号公報
【特許文献２】特開２００８−２７９５９９号公報
【特許文献３】特開２０１１−１５３１７３号公報
【発明の概要】
【発明が解決しようとする課題】
【０００７】
上述の特許文献２及び３に記載の圧縮成形法では、溶融した粉粒状樹脂組成物が被封止物の主面に略平行な方向に流動するため、流動量を少なくすることができ、樹脂の流れによる被封止物の破損、特にワイヤボンディングされた配線の破損を低減できる。しかし、半導体素子上の肉厚が薄い封止の場合、粉粒状樹脂素子物の撒きムラにより無機充填材の扁材が生じ、チップ透けや外観不良が生じる可能性がある。
【０００８】
本発明は、このような実情に鑑みてなされたものであり、トランスファーコンプレッションモールド法で成形した場合、流動性に優れ、金型汚れが少なく、封止時のワイヤの変形を低減できるとともに、狭小部への充填性が良好なトランスファーコンプレッションモールド法用半導体封止用樹脂組成物、及び該トランスファーコンプレッションモールド法用半導体封止用樹脂組成物を用いて封止された、ワイヤの変形や狭小部への未充填部がなく、高い信頼性を備えた半導体装置を提供することを目的とする。
【課題を解決するための手段】
【０００９】
本発明者らは、上記の課題を解決するべく鋭意検討した結果、下記の発明により当該課題を解決できることを見出した。
【００１０】
すなわち、本願開示は、以下に関する。
［１］（Ａ）エポキシ樹脂、（Ｂ）フェノール樹脂硬化剤、（Ｃ）硬化促進剤、及び（Ｄ）球状無機充填材を含有することを特徴とするトランスファーコンプレッションモールド法用半導体封止用樹脂組成物。
［２］前記（Ｄ）球状無機充填材の平均粒子径が３〜２５μｍであり、前記（Ｄ）球状無機充填材の含有量が、樹脂組成物全量に対し７０〜９０質量％であることを特徴とする上記［１］に記載のトランスファーコンプレッションモールド法用半導体封止用樹脂組成物。
［３］前記（Ｄ）球状無機充填材全量中に含まれる最大粒子径３２μｍ以上の球状無機充填材が２０質量％未満であることを特徴とする上記［１］又は［２］に記載のトランスファーコンプレッションモールド法用半導体封止用樹脂組成物。
［４］さらに、（Ｅ）離型剤として、酸無水物骨格を有するポリエチレン系の離型剤を１種類以上含有することを特徴とする上記［１］乃至［３］のいずれかに記載のトランスファーコンプレッションモールド法用半導体封止用樹脂組成物。
［５］前記トランスファーコンプレッションモールド成型法用導体封止用樹脂組成物の１７５℃における溶融粘度が１０Ｐａ・ｓ以下であり、１８０℃における溶融粘度の増粘率が５％以下であることを特徴とする上記［１］乃至［４］のいずれかに記載のトランスファーコンプレッションモールド法用半導体封止用樹脂組成物。
［６］上記［１］乃至［５］のいずれかに記載のトランスファーコンプレッションモールド法用半導体封止用樹脂組成物を用いて半導体素子を封止してなることを特徴とする半導体装置。
［７］前記半導体装置の半導体素子上の封止材の厚みが４０〜１００μｍであることを特徴とする上記［６］に記載の半導体装置。
【発明の効果】
【００１１】
本発明によれば、トランスファーコンプレッションモールド法で成形した場合、流動性に優れ、金型汚れが少なく、封止時のワイヤの変形を低減できるとともに、狭小部への充填性が良好なトランスファーコンプレッションモールド法用半導体封止用樹脂組成物、及び該トランスファーコンプレッションモールド法用半導体封止用樹脂組成物を用いて封止された、ワイヤの変形や狭小部への未充填部がなく、高い信頼性を備えた半導体装置を提供することができる。
【発明を実施するための形態】
【００１２】
以下、本発明を詳細に説明する。
［トランスファーコンプレッションモールド法用半導体封止用樹脂組成物］
本発明のトランスファーコンプレッションモールド法用半導体封止用樹脂組成物（以下、単に半導体封止用樹脂組成物ともいう）は、（Ａ）エポキシ樹脂、（Ｂ）フェノール樹脂硬化剤、（Ｃ）硬化促進剤、及び（Ｄ）球状無機充填材を含有することを特徴とする。
【００１３】
〔（Ａ）エポキシ樹脂〕
本発明で使用する（Ａ）成分のエポキシ樹脂は、１分子中に２個以上のエポキシ基を有するものであれば、分子構造、分子量等に制限されることなく一般に電子部品の封止材料として使用されているものを広く用いることができる。中でも、ビフェニル骨格を有するエポキシ樹脂、すなわちビフェニル型エポキシ樹脂が好ましい。
なお、本発明におけるビフェニル骨格には、ビフェニル環のうち少なくとも一方の芳香族環が水素添加されているものも含まれる。
【００１４】
ビフェニル型エポキシ樹脂の具体例としては、例えば、４，４’−ビス（２，３−エポキシプロポキシ）ビフェニル、４，４’−ビス（２，３−エポキシプロポキシ）−３，３’，５，５’−テトラメチルビフェニル、エピクロルヒドリンと４，４’−ビフェノールまたは４，４’−（３，３’，５，５’−テトラメチル）ビフェノール等のビフェノール化合物とを反応させて得られるエポキシ樹脂等が挙げられる。中でも、４，４’−ビス（２，３−エポキシプロポキシ）−３，３’，５，５’−テトラメチルビフェニル、４，４’−ジヒドロキシ−３，３’，５，５’−テトラメチルビフェニルのグリシジルエーテルが好ましい。
【００１５】
ビフェニル型エポキシ樹脂の市販品を例示すると、例えば、三菱化学（株）製のＹＸ−４０００（エポキシ当量１８５）、同ＹＸ−４０００Ｈ（エポキシ当量１９３）、日本化薬（株）製のＮＣ−３０００（エポキシ当量２７３）、同ＮＣ−３０００Ｈ（エポキシ当量２８８）（以上、いずれも商品名）等が挙げられる。
ビフェニル型エポキシ樹脂の使用によって、後述する（Ｄ）成分として、平均粒子径が３〜２５μｍの球状無機充填材を配合しても溶融粘度を最適範囲に維持することができ、流動性に優れる樹脂組成物を得ることができる。
なお、（Ａ）成分のエポキシ樹脂は、１種を使用してもよく、２種以上を組み合わせて使用してもよい。
【００１６】
〔（Ｂ）フェノール樹脂硬化剤〕
本発明で使用する（Ｂ）成分のフェノール樹脂硬化剤は、１分子当たり２個以上のフェノール性水酸基を有し、上記（Ａ）成分のエポキシ樹脂を硬化させることができるものであって、電子部品の封止材料として一般に用いられるものであれば特に制限されることなく使用できる。
【００１７】
（Ｂ）成分のフェノール樹脂硬化剤の具体例としては、例えば、フェノールノボラック樹脂、フェノールキシレン樹脂、クレゾールノボラック樹脂、アラルキル型フェノール樹脂、ナフタレン型フェノール樹脂、シクロペンタジエン型フェノール樹脂、トリフェノールアルカン型フェノール樹脂、トリフェニルメタン型フェノール樹脂等が挙げられる。中でも、流動性の観点より、フェノールノボラック樹脂、フェノールキシレン樹脂、トリフェニルメタン型フェノール樹脂が好ましい。これらは１種を使用してもよく、２種以上を組み合わせて使用してもよい。
【００１８】
（Ｂ）成分のフェノール樹脂硬化剤は、１５０℃におけるＩＣＩ粘度が０．０５〜５.０Ｐａであることが流動性の観点より好ましい。
【００１９】
本発明のトランスファーコンプレッションモールド法用半導体封止用樹脂組成物における（Ａ）成分のエポキシ樹脂と（Ｂ）成分のフェノール樹脂硬化剤との配合比は、（Ａ）成分のエポキシ樹脂中のエポキシ基１個に対して、（Ｂ）成分のフェノール樹脂硬化剤中のフェノール性水酸基が、好ましくは０．５〜１．６個、より好ましくは０．６〜１．４個となるように選定される。（Ａ）エポキシ樹脂中のエポキシ基１個に対して（Ｂ）フェノール樹脂硬化剤中のフェノール性水酸基が、０．５個以上であれば硬化物のガラス転移温度が良好となり、１．６個以下であれば反応性が良好となるとともに、十分な架橋密度を有し、強度の高い硬化物を得ることができる。
【００２０】
また、トランスファーコンプレッションモールド法用半導体封止用樹脂組成物中における（Ａ）成分のエポキシ樹脂及び（Ｂ）成分のフェノール樹脂硬化剤の合計含有量は、好ましくは３〜１５質量％、より好ましくは５〜１２質量％である。
【００２１】
〔（Ｃ）硬化促進剤〕
本発明で使用する（Ｃ）成分の硬化促進剤は、前記（Ａ）成分のエポキシ樹脂と（Ｂ）成分のフェノール樹脂硬化剤との反応を促進するものであり、かかる作用を有するものであれば特に制限されることなく使用できる。
【００２２】
（Ｃ）成分の硬化促進剤の具体例としては、例えば、２−ヘプタデシルイミダゾール、２−メチルイミダゾール、２−エチルイミダゾール、２−フェニルイミダゾール、２−フェニル−４−メチルイミダゾール、４−メチルイミダゾール、４−エチルイミダゾール、２−フェニル−４−ヒドロキシメチルイミダゾール、２−エチル−４−メチルイミダゾール、１−シアノエチル−２−メチルイミダゾール、２−フェニル−４−メチル−５−ヒドロキシメチルイミダゾール、２−フェニル−４，５−ジヒドロキシメチルイミダゾール、２−ウンデシルイミダゾール、１−ベンジル−２−メチルイミダゾール、１−ベンジル−２−フェニルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２−フェニルイミダゾールイソシアヌル酸付加物、２−メチルイミダゾールイソシアヌル酸付加物、２−フェニルイミダゾリン等のイミダゾール類；１，８−ジアザビシクロ［５，４，０］ウンデセン−７（ＤＢＵ）、１，５−ジアザビシクロ［４，３，０］ノネン、５，６−ジブチルアミノ−１，８−ジアザビシクロ［５，４，０］ウンデセン−７等のジアザビシクロ化合物およびこれらの塩；トリエチルアミン、トリエチレンジアミン、ベンジルジメチルアミン、α−メチルベンジルジメチルアミン、トリエタノールアミン、ジメチルアミノエタノール、トリス（ジメチルアミノメチル）フェノール等の三級アミン類；トリメチルホスフィン、トリエチルホスフィン、トリブチルホスフィン、ジフェニルホスフィン、トリフェニルホスフィン、トリ（ｐ−メチルフェニル）ホスフィン、トリ（ノニルフェニル）ホスフィン、メチルジフェニルホスフィン、ジブチルフェニルホスフィン、トリシクロヘキシルホスフィン、ビス（ジフェニルホスフィノ）メタン、１，２−ビス（ジフェニルホスフィノ）エタン等の有機ホスフィン化合物；テトラフェニルホスホニウムテトラフェニルボレート、トリフェニルホスフィンテトラフェニルボレート、トリフェニルホスフィントリフェニルボラン等のテトラまたはトリフェニルボロン塩等が挙げられる。中でも、流動性、成形性が良好である等の観点から、イミダゾール類が好ましい。これらは１種を使用してもよく、２種以上を組み合わせて使用してもよい。中でも、ワイヤ流れの観点より、潜在性のある硬化触媒が好ましい。
【００２３】
トランスファーコンプレッションモールド法を用いる場合、ポット内からキャビティに樹脂が移動し、その後、圧縮することにより、一旦キャビティ内に移動した樹脂が再びポット内に移動する際、粘度が急増するとワイヤ流れが生じる可能性がある。流動性と硬化性のバランスの観点から、硬化の開始温度は９０〜１６０℃であることが好ましく、１１０〜１４０℃であることがより好ましい。９０℃以上であると急激な増粘を抑制することができ、１６０℃以下であると金型汚れ等が無く成形性が良好になる。
【００２４】
（Ｃ）成分の硬化促進剤の配合量は、（Ａ）成分のエポキシ樹脂と（Ｂ）成分のフェノール樹脂硬化剤の合計量１００質量部に対して、通常３〜１０質量部、好ましくは４〜９質量部、より好ましくは５〜８質量部の範囲で選定される。配合量が（Ａ）成分と（Ｂ）成分の合計量１００質量部に対して、３質量部以上であれば硬化性が向上し、１０質量部以下であれば樹脂組成物の流動性、成形性等の低下を抑制することができる。
【００２５】
〔（Ｄ）球状無機充填材〕
本発明で使用する（Ｄ）成分の球状無機充填材は、平均粒子径が好ましくは３〜２５μｍ、より好ましくは３〜１５μｍ、更に好ましくは３〜１２μｍである。平均粒子径が３μｍ以上であれば粘度上昇を抑制しワイヤ流れを抑えることができ、２５μｍ以下であれば狭小部への充填性が良好となる。また、（Ｄ）成分の球状無機充填材全量中に含まれる最大粒子径３２μｍ以上の球状無機充填材の含有量は、２０質量％未満であることが好ましく、５質量％未満であることがより好ましく、３質量％未満であることが更に好ましく、１質量％未満であることがより更に好ましい。２０質量％未満であれば、狭小部の充填性が良好となる。このような観点から、（Ｄ）成分は最大粒子径３２μｍ以上の球状無機充填材を含まないことがより一層好ましい。
さらに、（Ｄ）成分の球状無機充填材は、粒径の頻度を取った時、２つの極大値を持つことが好ましい。２つの極大値を持つことにより、大小２種類の粒子がベアリング効果を示し、より一層流動性が良好になる。
なお、本明細書において、「ベアリング効果」とは、粒径の大きな粒子の間に粒径の小さな粒子が入り込むことにより、粒径の大きな粒子の移動をより自由にし、樹脂組成物全体としての流動性を向上させるものである。
【００２６】
（Ｄ）成分の球状無機充填材としては、例えば、溶融シリカ、結晶性シリカ等のシリカ類、アルミナ、窒化珪素、窒化アルミニウム、窒化ホウ素、酸化チタン、ガラス繊維等からなる球状のものが挙げられる。中でも、流動性と寸法安定性、チップ上の未充填の低減の観点から、シリカ類及びアルミナが好ましい。また、指紋センサー用の高誘電特性の観点から酸化チタン、チタン酸バリウムが好ましい。
【００２７】
なお、本明細書において、「球状」とは、粒子の長径（ａ）と短径（ｂ）との比（ｂ／ａ）が０．８〜１．０であることを意味し、真球でなくてもよい。
また、本明細書において、「粒子径」とは、特に限定しない限り、レーザ回折・光散乱法に基づく粒度分布測定によって得られた体積基準の粒子径をいう。本明細書において「平均粒子径」とは、特に限定しない限り、レーザ回折・光散乱法に基づく体積基準の粒度分布において、粒子径が小さい微粒子側からの累積頻度５０体積％に相当する粒子径（Ｄ５０、メジアン径ともいう。）をいう。
【００２８】
（Ｄ）成分の球状無機充填材の粒度分布は、レーザ回折・散乱法により求めることができ、例えば、（株）堀場製作所製のレーザ回折／散乱式粒度分布測定装置ＬＡ−９２０（製品名）により取得できる。
【００２９】
また、（Ｄ）成分の球状無機充填材を分級することで、混在している寸法の大きな球状無機充填材を予め除去しておくことができる。球状無機充填材の平均粒子径を３〜１５μｍにする時、例えば、粒子径３２μｍで分級することで、寸法の大きなシリカを予め除去することができる。これにより、狭小部への充填性が良好となる。
【００３０】
（Ｄ）成分の球状無機充填材の配合量は、樹脂組成物全量に対し好ましくは７０質量％以上９０質量％以下、より好ましくは８０質量％以上９０質量％以下である。７０質量％以上とすることで十分な成形収縮抑制効果が得られ、また、線膨張係数の増大が抑制され、成形品の寸法精度、耐湿性、機械的強度等を高めることができる。また、９０質量％以下とすることで、溶融粘度の増大が抑制され、流動性や成形性を高めることができる。
【００３１】
〔（Ｅ）離型剤〕
本発明の半導体封止用樹脂組成物は、さらに（Ｅ）成分の離型剤を含有することで、金型汚れ等を抑制でき、成形性を高めることができる。（Ｅ）成分の具体例としては、例えば、カルナバワックス、モンタン酸ワックス、ポリエチレンワックス、ポリプロピレンワックス等が挙げられる。中でも、酸無水物骨格構造を有するポリエチレン系離型剤が好ましく、（Ｅ）成分として酸無水物骨格構造を有するポリエチレン系離型剤を１種類以上含有することが好ましい。酸無水物骨格構造を有するポリエチレン系離型剤は、分散性、ワックス浮が良好となり、半導体封止用樹脂組成物の成形性を向上させることができる。
また、上述したように、（Ｄ）成分の球状無機充填材の平均粒子径を３〜２５μｍとしたとき、金型汚れ等を抑制でき、成形性を高める効果が上がり、さらに平均粒子径を３〜１５μｍとしたときその効果は顕著になる。
【００３２】
（Ｅ）成分の離型剤の配合量は、樹脂組成物の全量に対し好ましくは０．０５〜２.０質量％、より好ましくは０．１〜１．５質量％、更に好ましくは０．１〜０.５質量％である。０．０５質量％以上とすることで離型性が良好となり、２.０質量％以下とすることでフローマーク等がなく外観も良好となる。
【００３３】
また、本発明の半導体封止用樹脂組成物には、以上の各成分の他、本発明の効果を阻害しない範囲で、この種の組成物に一般に配合される、カップリング剤、充填剤（チタン酸バリウム等）、着色剤（カーボンブラック、コバルトブルー等）、改質剤（シリコーンオイル、シリコーンゴム等）、ハイドロタルサイト類、イオン捕捉剤、低応力剤等の添加剤を必要に応じて配合することができる。これらの各添加剤はいずれも１種を使用してもよく、２種以上を混合して使用してもよい。
【００３４】
カップリング剤としては、エポキシシラン系、アミノシラン系、ウレイドシラン系、ビニルシラン系、アルキルシラン系、有機チタネート系、アルミニウムアルコレート系等のカップリング剤が使用される。難燃性および硬化性等の観点からは、中でも、アミノシラン系カップリング剤が好ましく、例えば、３−アミノプロピルトリメトキシシラン、３−アミノプロピルトリエトキシシラン、３−アミノプロピルメチルジメトキシシラン、３−アミノプロピルメチルジエトキシシラン、フェニルアミノプロピルトリメトキシシラン等が使用される。
【００３５】
上記添加剤の配合量は、半導体封止用樹脂組成物中、それぞれ好ましくは０．０１〜３質量％程度、より好ましくは０．０５〜１質量％程度である。
【００３６】
本発明の半導体封止用樹脂組成物中、（Ａ）成分、（Ｂ）成分、（Ｃ）成分、及び（Ｄ）成分の含有量は、好ましくは８０質量％以上、より好ましくは９０質量％以上、更に好ましくは９５質量％以上である。
【００３７】
本発明の半導体封止用樹脂組成物は、前記（Ａ）〜（Ｄ）成分、及び必要に応じて配合される（Ｅ）成分、及びカップリング剤等の各種添加剤をミキサー等によって予備混合した後、ディスパース、ニーダー、３本ロールミル等により混練処理を行い、次いで、冷却固化させ、適当な大きさに粉砕することにより、調製することができる。
【００３８】
上記粉砕方法は特に制限されず、一般的な粉砕機を用いることができる。例えば、カッティングミル（カッターミル）、スピードミル、ボールミル、サイクロンミル、ハンマーミル、振動ミル、グラインダーミル等が好ましく用いられ、スピードミルがより好ましく用いられる。
【００３９】
〔トランスファーコンプレッションモールド法用半導体封止用樹脂組成物の物性〕
本発明のトランスファーコンプレッションモールド法用半導体封止用樹脂組成物の１７５℃における溶融粘度は、好ましくは１０Ｐａ・ｓ以下、より好ましくは８Ｐａ・ｓ以下である。さらに、１８０℃における溶融粘度の増粘率は、好ましくは５％以下、より好ましくは４％以下である。
また、上記半導体封止用樹脂組成物のゲルタイムは、好ましくは４０〜８０秒、より好ましくは４５〜７０秒、更に好ましくは５０〜７０秒である。
なお、上記各物性値の測定は、具体的には実施例に記載の方法により測定できる。
【００４０】
［半導体装置］
本発明の半導体装置は、基板と、基板上に固定されボンディングワイヤにより回路を形成している半導体素子とを備え、該半導体素子およびボンディングワイヤを、上記半導体封止用樹脂組成物を用いて封止したものである。
【００４１】
本発明のトランスファーコンプレッションモールド法用半導体封止用樹脂組成物は、トランスファーコンプレッションモールド法で成形することを想定しているが、半導体封止樹脂組成物で封止する公知の封止方法として、圧縮成形、低圧トランスファー成形、射出成形、注型成形などによる封止も可能である。
【００４２】
本発明の半導体装置は、本発明のトランスファーコンプレッションモールド法用半導体封止用樹脂組成物を用いて、次のように製造することができる。
まず、トランスファーコンプレッションモールド成型機により、半導体封止用樹脂組成物を成形金型内の温度が１５０〜１９０℃、成形圧力が４〜１２ＭＰａ、注入時間が６〜２０秒の条件でトランスファー成形した後、上金型の下降によるコンプレッション成形を１〜１０秒で実施することで、本発明の半導体装置が得られる。
【００４３】
なお、本発明の半導体封止用樹脂組成物によって封止される半導体部品の種類は、特に限定されるものではないが、樹脂封止後の半導体装置の素子上面の封止材の被覆厚さが４０〜１００μｍとなるような指紋センサー用途パッケージや、メモリ用途パッケージが好ましい。
【００４４】
このように、本発明のトランスファーコンプレッションモールド法用半導体封止用樹脂組成物を用いて成形することにより、ワイヤの変形や狭小部への未充填部がなく、高い信頼性を備えた半導体装置を得ることができる。
【実施例】
【００４５】
次に実施例により、本発明を具体的に説明するが、本発明は、これらの例によってなんら限定されるものではない。なお、「部」は特に断らない限り「質量部」を意味する。
【００４６】
（実施例１）
（Ａ）成分としてエポキシ樹脂（ａ−１）４．００部、エポキシ樹脂（ａ−２）１．８０部；（Ｂ）成分としてフェノール性硬化剤（ｂ−１）５．００部；（Ｃ）成分として硬化促進剤（ｃ−１）０．７０部、；（Ｄ）成分として溶融球状シリカ（ｄ−１）８６．０部；（Ｅ）成分として離型剤（ｅ−１）０．１０部、離型剤（ｅ−２）０．１０部、離型剤（ｅ−３）０．０４部、；添加剤として低応力剤０．７部、カップリング剤０．３０部、消泡剤０．１０部、ならびに着色剤０．３０部を常温（２０℃）で混合し、次いで、ミキシング２軸ロールを用い１２０℃で加熱混練し半導体封止用樹脂組成物を得た。
【００４７】
（実施例２〜９、及び比較例１〜７）
表１及び表２に記載の種類及び配合量の各成分に変更した以外は、実施例１と同様にして半導体封止用樹脂組成物を得た。なお、表１及び表２中、空欄は配合なしを表す。
【００４８】
半導体封止用樹脂組成物の調製に使用した表１及び表２に記載の各成分の詳細は以下のとおりである。
【００４９】
＜エポキシ樹脂＞
〔（Ａ）成分〕
・ＹＸ−４０００Ｈ：ビフェニル型エポキシ樹脂、エポキシ当量１９３、三菱化学（株）製、商品名
・ＮＣ−３０００：ビフェニル型エポキシ樹脂、エポキシ当量２７６、日本化薬（株）製、商品名
【００５０】
＜フェノール樹脂硬化剤＞
〔（Ｂ）成分〕
・ＭＥＨＣ−７８００ＳＳ：フェノールキシレン樹脂、水酸基当量１７０、軟化点６５℃、ＩＣＩ粘度１．０Ｐａ、明和化成（株）製、商品名
・ＢＲＧ−５５８：フェノールノボラック樹脂、水酸基当量１０４、軟化点９５℃、ＩＣＩ粘度１１Ｐａ、昭和高分子（株）製、商品名
【００５１】
＜硬化促進剤＞
〔（Ｃ）成分〕
・ＴＩＣ−１８８：ＴＥＰ−２Ｐ４ＭＨＺ、（ビスフェノールＡ型エポキシ樹脂との反応開始温度：１３０℃）、日本曹達（株）製、商品名、
・ＤＩＣＹ７：ジシアンジアミド、（ビスフェノールＡ型エポキシ樹脂との反応開始温度：１６０℃）、三菱化学（株）製、商品名
・２Ｅ４ＭＺ：２−エチル−４−メチルイミダゾール、（ビスフェノールＡ型エポキシ樹脂との反応開始温度：９０℃）、四国化成（株）製、商品名
【００５２】
＜球状無機充填材＞
〔（Ｄ）成分〕
・ＦＣ９２０Ｇ−ＳＱ：溶融球状シリカ、（株）アドマテックス製、商品名、平均粒子径５μｍ、２０μｍカット、粒子径３２μｍ以上の含有量が０．１質量％以下
・ＡＭ１０−０２５Ｒ：溶融球状アルミナ、新日鐵住金マテリアルズ（株）製、商品名、平均粒子径１０μｍ、２５μｍカット、粒子径３２μｍ以上の含有量が０．１質量％以下
・ＦＢ−８７５ＦＣ：溶融球状シリカ、デンカ（株）製、商品名、平均粒子径２３μｍ、５５μｍカット、粒子径３２μｍ以上の含有量が２０質量％
なお、ＦＢ−８７５ＦＣの粒子径３２μｍ以上の含有量は、（株）堀場製作所製のレーザ回折／散乱式粒度分布測定装置ＬＡ−９２０（製品名）で測定した値である。
【００５３】
＜破砕無機充填材＞
・Ｆ２０５：破砕シリカ、（株）日東紡マテリアル製、商品名、平均粒子径５．５μｍ、粒子径３２μｍ以上の含有量が４．５質量％
【００５４】
＜離型剤＞
〔（Ｅ）成分〕
・カルナバ：天然カルナバワックス、東洋ペトロライト（株）製
・ダイヤカルナ３０Ｍ：酸無水物骨格構造を有するポリエチレン系離型剤、三菱化学（株）製
・ＨＷ１１０５Ａ：酸無水物骨格構造を有するポリエチレン系離型剤、三井化学（株）製
・ＴＰＮＣ−１３３：モンタン酸エステルワックス、クラリアントジャパン（株）製
・ＨＷ−４２５２Ｅ：低分子量エチレン・プロピレン共重合物の酸化物（酸無水物骨格構造を含有しないポリエチレン系離型剤）、三井化学（株）製
【００５５】
＜添加剤＞
〔低応力剤〕
・ニットレジンクマロンＶ−１２０：クマロン・インデン共重合樹脂、日塗化学（株）製
〔シランカップリング剤〕
・Ｚ−６８８３：フェニルアミノプロピルトリメトキシシラン、東レ・ダウコーニング（株）製
〔消泡剤〕
・ＳＦ−８４２１：エポキシ・ポリエーテル変性シリコーンオイル、東レ・ダウコーニング・シリコーン（株）製
〔着色剤〕
・ＭＡ−１００ＲＭＪ：カーボンブラック、三菱化学（株）製
【００５６】
なお、実施例及び比較例で用いた無機充填材について、（株）堀場製作所製のレーザ回折／散乱式粒度分布測定装置ＬＡ−９２０（製品名）を用いて、レーザ回折散乱方式によりメジアン径を測定し、これを平均粒子径とした。
【００５７】
上記各実施例及び各比較例で得られた半導体封止用樹脂組成物について、下記に示す方法で各種特性を評価した。
〔成形方法〕
・トランスファー成形法：金型温度１７５℃、注入圧力９．８ＭＰａ、硬化時間１２０秒間
・トランスファーコンプレッションモールド（ＴＣＭ）法：金型温度１７５℃、注入圧力６ＭＰａ、注入時間２０秒間でトランスファー成形した後、成形圧力６ＭＰａ、硬化時間１２０秒間で圧縮成形
・圧縮成形：金型温度１７５℃で、成形圧力６ＭＰａ、硬化時間１２０秒間
【００５８】
＜半導体封止用樹脂組成物＞
（１）スパイラルフロー
半導体封止用樹脂組成物を金型温度１７５℃、注入圧力６．９ＭＰａ、硬化時間１２０秒間の条件で、トランスファー成形し、樹脂組成物の流動距離（ｃｍ）を測定した。なお、１５０ｃｍ以上を合格とする。
【００５９】
（２）ゲルタイム
１７５℃の熱板上で、半導体封止用樹脂組成物がゲル化してから硬化するまでの時間（秒）を測定した。
【００６０】
（３）溶融粘度（最低溶融粘度、増粘率）
レオメーターＨＡＡＫＥ  ＭＡＲＳＩＩＩ（サーモフィッシャーエイエンティフィック（株）製）を用い、温度１７５℃、１８０℃の各条件で溶融粘度（Ｐａ・ｓ）を測定した。溶融粘度の増粘率は１８０℃における最低溶融粘度（Ｐａ・ｓ）と測定開始３０秒後の粘度（Ｐａ・ｓ）から下記式により算出した。
溶融粘度の増粘率（倍）＝［（３０秒後の粘度−最低溶融粘度）／最低溶融粘度］
【００６１】
（４）狭部充填性
半導体封止用樹脂組成物を金型温度１７５℃、注入圧力４ＭＰａ、硬化時間１２０秒間の条件で、スリット深さ４０μｍの金型へトランスファー成形し、樹脂組成物の流動距離（ｍｍ）を測定した。
【００６２】
（５）成形性（連続成形性）
半導体封止用樹脂組成物を用いて、ＦＢＧＡパッケージ（５０ｍｍ×５０ｍｍ×０．５ｍｍ、半導体素子上面の封止材の被覆厚７０μｍ又は２００μｍ）を、表１及び表２に記載の成形方法による条件で２００ショットの連続成形を行った。なお、以下の基準で評価した。
◎：２００ショットまで連続成形が可能であった
○：１５０ショットまで連続成形が可能であったが、２００ショットまでの連続成形は不可能であった
×：１５０ショットまでの連続成形が不可能であった
【００６３】
（６）成形性（パッケージ外観確認）
半導体封止用樹脂組成物を用いて、ＦＢＧＡパッケージ（５０ｍｍ×５０ｍｍ×０．５ｍｍ、半導体素子上面の封止材の被覆厚７０μｍ又は２００μｍ）を、表１及び表２に記載の成形方法による条件で２００ショットの連続成形を行った。なお、以下の基準で評価した。
◎：外観異常等が見られなかった
○：フローマーク等外観異常は見られるものの、表面ボイド等の外観異常は見られなかった
×：フローマーク、表面ボイド等の外観異常が顕著であった
【００６４】
（７）ワイヤ流れ性
半導体封止用樹脂組成物を用いて、表１及び表２に記載の成形方法による条件でＦＢＧＡパッケージ（５０ｍｍ×５０ｍｍ×０．５４ｍｍ、チップ厚０．４４ｍｍ、チップ上の封止材の被覆厚が１００μｍ、ワイヤ径０．２５μｍ、ワイヤ長４.５ｍｍ）を成形した後、Ｘ線検査装置（（株）島津製作所製、ＳＭＸ−１０００）によりワイヤの変形を観察し、最大変形部のワイヤ流れ率を測定した。なお、ワイヤ流れ率１０％未満を合格とする。
【００６５】
＜半導体パッケージ＞
（８）耐リフロー性
上記（５）で作製したＦＢＧＡパッケージに、３０℃、相対湿度６０％、１９２時間の吸湿処理を施した後、ＩＲリフロー処理（最高到達温度２６０℃）を行い、パッケージの内部クラック（剥離）の発生の有無を超音波探傷装置（ＳＡＴ）で観察し、その発生率（不良数（個）／総数（個））を調べた（ｎ＝２０）。
【００６６】
【表１】
2019151685.tif 000002
【００６７】
【表２】
2019151685.tif 000003
【００６８】
以上より、本発明のトランスファーコンプレッションモールド法用半導体封止用樹脂組成物は、流動性やゲルタイムを適正な範囲とすることができるため、ワイヤ流れや狭小部充填性に問題がなく信頼性の高いものとなることがわかった。